(57)【要約】【課題】ゴムホースへの取り付け性を損なうことなく簡単にゴムホースに位置決め固定できるネットプロテクタを提供する。【解決手段】保護糸１１をブレード編組することにより、筒状のネットプロテクタを形成する。ネットプロテクタのそれぞれの保護糸１１を、耐磨耗性を有する１本のナイロン製モノフィラメント１３と、柔軟性を有する２本のポリエチレン製モノフィラメント１５と、１本のＬＤＰＥ又はＨＤＰＥ製溶融モノフィラメントと、を引き揃えることにより形成する。溶融モノフィラメントの融点が１５０℃乃至１６０℃となるようにしておき、ゴムホースの加硫時に溶融モノフィラメントが溶融するように構成する。【選択図】図５
2007138964.tif 000002
【特許請求の範囲】
【請求項１】
少なくとも外面側がゴム製のゴムホースの外周に配置される筒状のネットプロテクタであり、
複数本のモノフィラメントが引き揃えられて形成される保護糸をブレード編みして構成されていて、
前記保護糸は、融点が前記ゴムホースの加硫温度以下である溶融モノフィラメントを含んでいる、ことを特徴とするネットプロテクタ。
【請求項２】
前記ゴムホースには１次加硫に続いて２次加硫が施され、前記溶融モノフィラメントの前記融点は、前記２次加硫の加硫温度以下である、ことを特徴とする請求項１記載のネットプロテクタ。
【請求項３】
前記溶融モノフィラメントの融点は１５０℃乃至１６０℃である、ことを特徴とする請求項１又は２記載のネットプロテクタ。
【請求項４】
前記溶融モノフィラメントはオレフィン系樹脂製である、ことを特徴とする請求項１、２又は３記載のネットプロテクタ。
【請求項５】
前記保護糸は、ナイロン製の耐磨耗モノフィラメントを含んでいる、ことを特徴とする請求項１、２、３又は４記載のネットプロテクタ。
【請求項６】
少なくとも外面側がゴム製のゴムホースと、このゴムホースの外周に配置された筒状のネットプロテクタと、を備えたネットプロテクタ付きホースであり、
前記ネットプロテクタは、複数本のモノフィラメントが引き揃えられて形成される保護糸をブレード編みして構成され、未加硫の前記ゴムホースの外周に予め配置されていて、
前記ネットプロテクタの前記保護糸は、融点が前記ゴムホースの加硫温度以下である溶融モノフィラメントを含み、この溶融モノフィラメントは、前記ゴムホースの加硫時に溶融して、前記ゴムホースの前記外面側及び前記ネットプロテクタを接着している、ことを特徴とするネットプロテクタ付きホース。
【請求項７】
前記ゴムホースには１次加硫に続いて２次加硫が施され、
前記ネットプロテクタは、１次加硫後で２次加硫前の前記ゴムホースの外周に予め配置されていて、
前記溶融フィラメントの前記融点は、前記２次加硫の加硫温度以下であり、前記溶融モノフィラメントは、前記ゴムホースの前記２次加硫時に溶融する、ことを特徴とする請求項６記載のネットプロテクタ付きゴムホース。
【発明の詳細な説明】
【技術分野】
【０００１】
本発明は、例えば自動車用ヒーターホースなどのゴムホースに用いられるネットプロテクタ及びこのようなネットプロテクタを備えたネットプロテクタ付きホースに関する。
【背景技術】
【０００２】
自動車用ヒーターホースなどの自動車配管ホースは、狭い配管スペース内に、周辺部品・部材と接触状態で、あるいは接近した状態で配置される。したがって、特にゴムホースの場合には、周辺部品や部材との接触による損傷からホースを保護するために、外周にプロテクタを設けておくことが好ましい。
【０００３】
このようなプロテクタとしては、ゴム製のものも使用されているが、例えば特許文献１に開示されているような、曲がり部を有するゴムホースにも比較的簡単に装着することができ、かつ軽量なネット状のものも使用されている。
【０００４】
ところで、こういったプロテクタはホースの外周に位置ずれしないように設けられる必要がある。プロテクタの位置ずれ防止手段としては、例えば特許文献２や特許文献３に記載されているように、プロテクタとして熱収縮チューブを用い、ゴムホースの加硫時の加熱によりプロテクタを熱収縮させ、プロテクタをゴムホースにずれないように取り付けるといったものが採用されているが、ネット状のプロテクタに関しては、接着剤を塗布してプロテクタを固定したり、プロテクタの両端部に滑り止め用の弾性材コーティングを設けるといった手段が用いられている。
【０００５】
【特許文献１】特許第２６０４７４６号公報
【特許文献２】特公平６−２２９３８号公報
【特許文献３】特開平８−２６７５９９号公報
【発明の開示】
【発明が解決しようとする課題】
【０００６】
しかしながら、接着剤の塗布によるネットプロテクタの固定は作業が面倒だし、弾性材コーティングをネットプロテクタに設けておくと、特に曲がり部を有するホースにはネットプロテクタを簡単に装着できなくなってしまう。
【０００７】
そこで本発明は、ゴムホースへの取り付け性を損なうことなく簡単にゴムホースに位置決め固定できるネットプロテクタ及びこのようなネットプロテクタが固定されたネットプロテクタ付きホースの提供を目的とする。
【課題を解決するための手段】
【０００８】
この目的を達成するための本発明のネットプロテクタは、少なくとも外面側（例えば外面層）がゴム製のゴムホースの外周に配置される筒状のネットプロテクタであり、複数本のモノフィラメントが引き揃えられて形成される保護糸をブレード編み（編組）して構成されていて、前記保護糸は、融点が前記ゴムホースの加硫温度以下である溶融モノフィラメントを含んでいるものである。ネットプロテクタは、未加硫のゴムホースの外周に取り付けられる。ゴムホースの加硫処理が、１次加硫とこの１次加硫に続く２次加硫とによって行われる場合には、例えば、溶融モノフィラメントは２次加硫の加硫温度以下の融点を有し、ネットプロテクタは１次加硫後で２次加硫前の未加硫のゴムホースに取り付けられる。ネットプロテクタを未加硫のゴムホースに取り付けたら、ゴムホースを加熱して加硫あるいは２次加硫する。溶融モノフィラメントはここでの加熱により溶融し、加硫された外面側のゴム材と他のモノフィラメントとを接着する。ここでは、ネットプロテクタを固定（位置ずれ防止）するための特別の工程は要求されない。溶融モノフィラメント以外の他のモノフィラメントの融点は、通常、加硫温度よりも高い。
【０００９】
溶融モノフィラメントとして、融点が例えば１５０℃乃至１６０℃のものを使用することができる。また、溶融モノフィラメントは、低密度ポリエチレン（ＬＤＰＥ）又は高密度ポリエチレン（ＨＤＰＥ）等のオレフィン系樹脂製であることが好ましい。オレフィン系樹脂は官能基を有していないので、オレフィン系樹脂を用いることにより、外面側のゴム材への影響を考慮することなくネットプロテクタを構成できる。
【００１０】
ゴムホースへの十分な保護を確保するために、保護糸は、ナイロン製の耐磨耗モノフィラメントを含んでいることが効果的である。
【００１１】
また、本発明のネットプロテクタ付きホースは、少なくとも外面側（例えば外面層）がゴム製のゴムホースと、このゴムホースの外周に配置された筒状のネットプロテクタと、を備えたネットプロテクタ付きホースであり、前記ネットプロテクタは、複数本のモノフィラメントが引き揃えられて形成される保護糸をブレード編み（編組）して構成され、未加硫の前記ゴムホースの外周に予め（加硫前に）配置されていて、前記ネットプロテクタの前記保護糸は、融点が前記ゴムホースの加硫温度以下である溶融モノフィラメントを含み、この溶融モノフィラメントは、前記ゴムホースの加硫時に溶融して、前記ゴムホースの前記外面側及び前記ネットプロテクタ、より具体的には、加硫された外面側のゴム材及び他のモノフィラメントを接着しているものである。ゴムホースの加硫処理が、１次加硫とこの１次加硫に続く２次加硫とによって行われる場合には、ネットプロテクタは、例えば、１次加硫後で２次加硫前の未加硫のゴムホースの外周に予め（２次加硫前に）配置される。また、溶融モノフィラメントは、例えば、２次加硫の加硫温度以下の融点を有し、ゴムホースの２次加硫時に溶融する。
【発明の効果】
【００１２】
以上説明したように、本発明では、ネットプロテクタを簡単にゴムホースに位置ずれしないように取り付けることができる。                                    
【発明を実施するための最良の形態】
【００１３】
以下、本発明を実施するための形態を図面を参照して説明する。
【００１４】
図１は本発明に係るネットプロテクタが取り付けられて固定されるゴムホースを示す図である。
【００１５】
ゴムホース１は、自動車用ヒーターホースとして使用されるものであり、内側ゴム層３と、外面側の外側ゴム層（外面ゴム層）５と、内側ゴム層３及び外側ゴム層５の間に配置された補強層７と、を有する積層構造を備えている。内側ゴム層３には、耐透水性及び耐熱性を有するエチレン−プロピレン−ジエンゴム（ＥＰＤＭ）が用いられ、外側ゴム層３にも、耐候性に優れたＥＰＤＭが用いられているが、外側ゴム層３には、エチレン−プロピレンゴム（ＥＰＭ）、ニトリルゴム（ＮＢＲ）、ニトリルゴムと塩化ビニルとのブレンド（ＮＢＲ＋ＰＶＣ）、アクリルゴム（ＡＣＭ）、クロロプレンゴム（ＣＲ）又はエピクロルヒドリンゴム（ＥＣＯ）を用いることもできる。補強層７は、ナイロン等の高強度の補強糸を編組、ブレード編組又はブレード編みして形成されているが、補強糸をスパイラル巻きして形成してもよい。
【００１６】
図２はゴムホース１に取り付けられて固定されるネットプロテクタを示す図、図３はネットプロテクタの編組構造を示す拡大図である。
【００１７】
ネットプロテクタ９は、保護糸１１を編組、ブレード編組又はブレード編みすることにより筒状に形成されていて、例えば、ゴムホース１の外径とほぼ同一の内径を有し、ゴムホース１を部分的に保護するように、ゴムホース１よりも短く形成されている。ネットプロテクタ９のそれぞれの保護糸１１は、耐磨耗性を有する１本のナイロン製モノフィラメント１３と、柔軟性を有する２本のポリエチレン製モノフィラメント１５と、１本のＬＤＰＥ又はＨＤＰＥ製溶融モノフィラメント１７と、を引き揃えて形成されている。溶融モノフィラメント１７は、１５０℃乃至１６０℃の融点を有している。図では、モノフィラメント１３、１５及び１７が同一の径を有するものとして示されているが、それぞれのモノフィラメント１３、１５及び１７の径は適当に設定することができ、例えば、溶融モノフィラメント１７の径を他のモノフィラメント１３及び１５よりも小さく設定することができる。
【００１８】
図４は、ゴムホース１にネットプロテクタ９を取り付けて固定することにより構成した本発明に係るネットプロテクタ付きホースを示す図、図５はネットプロテクタ付きホースのネットプロテクタの固定構造を示す拡大図である。
【００１９】
ネットプロテクタ９は径方向に適度の伸縮性を有しているので、ゴムホース１の外周に簡単に装着して取り付けることができる。ネットプロテクタ９の装着は、ゴムホース１の加硫処理前に行われる。加硫前のゴムホース１を準備し、ネットプロテクタ９を装着したら、蒸気を供給してゴムホース１を加熱し、ゴムホース１のゴム材を加硫する。ここでの加硫温度（蒸気の温度）は１７５℃に達するが、ネットプロテクタ９の溶融モノフィラメント１７の融点は１５０℃乃至１６０℃なので、溶融モノフィラメント１７は加硫時に溶融し（図５の符号１９参照）、外側ゴム層５とモノフィラメント１３、１５とに結合して、自動的に外側ゴム層５及びモノフィラメント１３、１５を接着する。
【００２０】
なお、ゴムホース１にＡＣＭ系、シリコーンゴム（ＦＫＭ）系あるいはビニルメチルシリコーンゴム（ＶＭＱ）系などが用いられると、まず１次加硫を行い、続いて２次加硫を施す必要があるが、ここでは、ネットプロテクタ９は１次加硫の後にゴムホース１に装着される。そして、ネットプロテクタ９が装着されてから蒸気の供給により２次加硫が行われる。ここでの２次加硫温度（蒸気の温度）は１７５℃に達するので、溶融モノフィラメント１７（融点は１５０℃乃至１６０℃）は２次加硫時に溶融し（図５の符号１９参照）、外側ゴム層５及びモノフィラメント１３、１５を接着する。
【産業上の利用可能性】
【００２１】
本発明のネットプロテクタ又はネットプロテクタ付きホースは、例えば自動車配管に用いられて、配管の損傷を効果的に防止する。
【図面の簡単な説明】
【００２２】
【図１】本発明に係るネットプロテクタが取り付けられて固定されるゴムホースを示す図である。
【図２】ゴムホースに取り付けられて固定されるネットプロテクタを示す図である。
【図３】ネットプロテクタの編組構造を示す拡大図である。
【図４】ゴムホースにネットプロテクタを取り付けて固定することにより構成した本発明に係るネットプロテクタ付きホースを示す図である。
【図５】ネットプロテクタ付きホースのネットプロテクタの固定構造を示す概略的拡大図である。
【符号の説明】
【００２３】
１          ゴムホース
９          ネットプロテクタ
１１        保護糸
１３        ナイロン製モノフィラメント
１５        ポリエチレン製モノフィラメント
１７        溶融モノフィラメント
【図１】
2007138964.tif 000003
【図２】
2007138964.tif 000004
【図３】
2007138964.tif 000005
【図４】
2007138964.tif 000006
【図５】
2007138964.tif 000007